(57)【特許請求の範囲】
【請求項１】
下記一般式Ｉ
Ｒ1 （Ｒ2 Ｏ）n Ｈ                  Ｉ
（式中、Ｒ1 はフェニル基、フェノキシ基又は１〜５個の炭素原子を有するアルコキシ基、Ｒ2 は炭素数１〜３のアルキレン基、ｎは１〜３の整数を表す）で示される溶媒２〜５０重量％、キレート効果を有する化合物の一価の金属塩又はアミン塩を２０重量％以下の量で、かつ塩となっていない該化合物の量として０.５重量％以上含有し、及び水３０〜９２重量％を含有し、且つｐＨが7.０〜9.５であることを特徴とするフロアーポリッシュ除去剤。
【請求項２】
界面活性剤を含有する、請求項１記載のフロアーポリッシュ除去剤。
【発明の詳細な説明】
【０００１】
【発明の属する技術分野】
本発明は、フロアーポリッシュ除去剤に関し、更に詳細には合成樹脂系つや出し剤が塗布されている床面からつや出し剤を除去すると共に床面を洗浄して床面のつやを復元するためのフロアーポリッシュ除去剤に関する。
【０００２】
【従来の技術及び発明が解決しようとする課題】
近年、オフィスビル及び店舗等の近代化に伴い明るい室内の美観を引き立てるための美しい床仕上げ剤としてのフロアーポリッシュに対する要求性能は高まりつつある。このようなフロアーポリッシュとしては、一般に合成樹脂を有効成分とする、合成樹脂エマルション系ポリッシュが広く用いられている。このような合成樹脂エマルション系ポリッシュは、塗布後放置乾燥するだけで床面に光沢が出るものであり、近年においては広く用いられている。
上記合成樹脂エマルション系ポリッシュを塗布した床面は、時間の経過により、歩行によるすり傷や汚れがつき、美観が損なわれるため、ポリッシャーにポリッシュ皮膜を損傷させない程度のパッドを付けて床面の汚れを洗浄し、合成樹脂エマルション系ポリッシュを１〜２回塗布し美観を回復することが行われる。しかし、この操作を繰り返すだけでは完全に美観を回復することができないため、フロアーポリッシュ除去剤を用いて合成樹脂エマルション系ポリッシュを完全に剥離して、新たに合成樹脂エマルション系ポリッシュを３〜５回塗布することが一般に行われる。
【０００３】
上記目的に用いられるフロアーポリッシュ除去剤として、例えば特開昭６３−１６８４９８号公報には、シクロヘキシルアミンの酸化エチレン付加物及び特定のグリコール系溶媒を水に溶解してなるフロアーポリッシュ除去剤が、また、特開平２−２７４８００号公報には、フェノールエチレンオキシド付加物、グリコール系及びアルコール系溶剤、及びエタノールアミンを含有するフロアーポリッシュ除去剤が開示されている。
上記特開昭６３−１６８４９８号公報、及び特開平２−２７４８００号公報に開示されたフロアーポリッシュ除去剤によれば、合成樹脂エマルション系ポリッシュの剥離性の向上は達成される。しかしながら、上記公報に開示されたフロアーポリッシュ除去剤は強アルカリ性の溶液であるため、床材質を傷めたり、フロアーポリッシュを塗布する床にカーペット床が隣接している場合には、フロアーポリッシュを剥離する時にカーペットにフロアーポリッシュ除去剤が流れ込みカーペットを損傷及び変色させたりしてしまうものである。このような観点から、床材質を傷めたり、隣接しているカーペットを損傷、変色させない、しかも剥離性に優れたフロアーポリッシュ除去剤が望まれている。
従って、本発明の目的は、床材質を傷めず、隣接しているカーペットを損傷、変色させることがなく、しかも剥離性に優れたフロアーポリッシュ除去剤を提供することにある。
【０００４】
【課題を解決するための手段】
本発明者らは、鋭意検討した結果、特定の溶剤を含有し、ｐＨが特定の範囲であるフロアーポリッシュ除去剤が上記目的を達成し得ることを知見した。
本発明は、上記知見に基づいてなされたもので、下記一般式Ｉ
Ｒ1 （Ｒ2 Ｏ）n Ｈ                  Ｉ
（式中、Ｒ1 はフェニル基、フェノキシ基又は１〜５個の炭素原子を有するアルコキシ基、Ｒ2 は炭素数１〜３のアルキレン基、ｎは１〜３の整数を表す）で示される溶媒２〜５０重量％、キレート効果を有する化合物の一価の金属塩又はアミン塩を２０重量％以下の量で、かつ塩となっていない該化合物の量として０.５重量％以上含有し、及び水３０〜９２重量％を含有し、且つｐＨが7.０〜9.５であることを特徴とするフロアーポリッシュ除去剤を提供するものである。
【０００５】
【発明の実施の形態】
以下、本発明のフロアーポリッシュについて詳述する。
本発明のフロアーポリッシュは、下記一般式Ｉ
Ｒ1 （Ｒ2 Ｏ）n Ｈ                  Ｉ
（式中、Ｒ1 はフェニル基、フェノキシ基又は１〜５個の炭素原子を有するアルコキシ基、Ｒ2 は炭素数１〜３のアルキレン基、ｎは１〜３の整数を表す）で示される溶媒、キレート効果を有する化合物の一価の金属塩又はアミン塩、及び水を含有する。
上記一般式Ｉにおいて、Ｒ1 はフェニル基、フェノキシ基、又は１〜５個、好ましくは１〜４個の炭素原子を有するアルコキシ基である。１〜５個の炭素原子を有するアルコキシ基としては、例えば、メトキシ基、エトキシ基、プロポキシ基、ブトキシ基及びペンチルオキシ基等が挙げられる。
上記一般式Ｉで表される溶媒の具体例としては、例えば、エチレングリコールモノブチルエーテル、フェノキシエタノール（エチレングリコールモノフェニルエーテル）、プロピレングリコールモノフェニルエーテル、フェノールエチレンオキシド３モル付加物及びベンジルアルコール等が挙げられる。本発明において、上記一般式Ｉで表される溶媒は単独で用いてもよく、又は２種以上を組み合わせて用いてもよい。上記一般式Ｉで表される溶媒の中でも、本発明においてはエチレングリコールモノブチルエーテル、フェノキシエタノール、フェノールエチレンオキシド３モル付加物又はベンジルアルコールを用いることが好ましい。
本発明のフロアーポリッシュ除去剤においては、上記一般式Ｉで表される溶媒は、フロアーポリッシュ除去剤の全重量に対して、２〜５０重量％用いられ、更に好ましくは５〜２５重量％用いられる。
【０００６】
上記キレート効果を有する化合物としては、従来公知の化合物を何等制限なく用いることができ、例えば、エチレンジアミン四酢酸、クエン酸、グルコン酸、ヒドロキシ酢酸、ニトリロ三酢酸、酒石酸、ジエチレントリアミン五酢酸及びポリアクリル酸等が挙げられる。また、一価の金属塩としては、例えば、ナトリウム、カリウム及びリチウム等の金属塩が挙げられ、アミン塩としてはモノエタノールアミン塩、ジエタノールアミン塩、トリエタノールアミン塩、メチルアミン塩、エチルアミン塩及びジメチルアミン塩等が挙げられる。本発明においては、上記キレート効果を有する化合物の一価の金属塩又はアミン塩を単独で用いてもよく、又は２種以上を組み合わせて用いてもよい。
上記キレート効果を有する化合物の一価の金属塩又はアミン塩は、フロアーポリッシュ除去剤の全重量に対して、２０重量％以下の量で、かつ塩となっていない該化合物の量として０.５重量％以上含有し、更に好ましくは該一価の金属塩又はアミン塩として１〜１０重量％用いられる。
【０００７】
本発明のフロアーポリッシュ除去剤は、上記一般式Ｉで示される溶媒、上記キレート効果を有する化合物の一価の金属塩又はアミン塩、及び水を含有する。上記水としては、特に制限はなく、精製水、蒸留水及び水道水等を用いることができる。本発明のフロアーポリッシュ除去剤中に含まれる水の量は、フロアーポリッシュの全重量に対して、３０〜９２重量％であり、更に好ましくは６０〜９０重量％である。
本発明のフロアーポリッシュ除去剤は、そのｐＨが7.０〜9.５であり、好ましくは7.０〜9.０であり、更に好ましくは7.５〜8.５である。フロアーポリッシュ除去剤のｐＨを上記範囲内とすることにより、使用時に床材質を傷めることもなく、隣接しているカーペットを損傷、変色させることもない。
本発明のフロアーポリッシュ除去剤のｐＨを上記範囲にする方法としては特に制限はないが、例えば、水酸化ナトリウム、モノエタノールアミン、ジエタノールアミン、トリエタノールアミン、水酸化カリウム又はアンモニア等を添加することにより実施することができる。上記水酸化ナトリウム及びアミン等を添加することにより、上記キレート効果を有する化合物が一価の金属塩又はアミン塩となる。
また、本発明のフロアーポリッシュ除去剤は、上記各成分が均一な水溶液となっているのが好ましい。
【０００８】
また、本発明のフロアーポリッシュ除去剤には、界面活性剤を含有させてもよい。上記界面活性剤としては、従来公知のものを何等制限なく用いることができ、例えば、ノニルフェノール酸化エチレン１０モル付加物、ノニルフェノール酸化エチレン5.５付加物、ドデシルベンゼンスルホン酸モノエタノールアミン中和物、ｎ−パラフィンスルホン酸ナトリウム、α−オレフィンスルホン酸ナトリウム、ラウリル硫酸ナトリウム及びラウリルジメチルアミノ酢酸ベタイン等が挙げられる。本発明においては、上記界面活性剤を単独で用いてもよく、又は２種以上を組み合わせて用いても良い。本発明のフロアーポリッシュ除去剤に上記界面活性剤を含有させる場合、その含有量は、フロアーポリッシュ除去剤の全重量に対して、好ましくは0.０５〜１０重量％であり、更に好ましくは0.５〜５重量％である。
本発明のフロアーポリッシュ除去剤には、必要に応じて各種の添加剤を添加してもよい。該添加剤としては、例えば、香料、消泡剤、手荒れ防止剤、防腐剤、殺菌剤及び色素等が挙げられる。上記添加剤を添加する場合、その添加量は、好ましくはフロアーポリッシュ除去剤の全重量の0.０１〜２０重量％である。
【０００９】
【実施例】
以下、本発明を実施例により更に詳細に説明する。なお、本発明の範囲は、かかる実施例に限定されないことはいうまでもない。以下の記載において、特に断らない限り部は重量部を表す。
実施例１〜１０
下記表１（実施例１〜５）及び表２（実施例６〜１０）の成分を水に添加し全量を１００部とし、表１及び表２に示すｐＨのフロアーポリッシュ除去剤を作製した。
【００１０】
【表１】
0003988844.tif 000002
【００１１】
【表２】
0003988844.tif 000003
【００１２】
比較例１〜６
下記表３（比較例１〜３）及び表４（比較例４〜６）の成分を水に添加し全量を１００部とし、表３及び表４に示すｐＨのフロアーポリッシュ除去剤を作製した。
【００１３】
【表３】
0003988844.tif 000004
【００１４】
【表４】
0003988844.tif 000005
【００１５】
上記フロアーポリッシュ除去剤について、下記〔フロアーポリッシュ除去剤の評価基準〕に従って評価を行った。
〔フロアーポリッシュ除去剤の評価基準〕
（１）剥離力試験
ＪＦＰＡ規格−０４に準拠し、下記表５及び表６に示す合成樹脂エマルションをガーゼを用いて３０分毎に３回、タジマ（株）製ノンアスベストタイルＰ−６０に塗布した。尚、１回当たりの塗布量を１０±２ｍｌ／ｍ2 とした。塗布した後、ＪＦＰＡ規格−０７に準じてタイルを室温で３０分間乾燥した後、３８±２℃に保った恒温器中に６時間放置し、その後室温の蒸留水中に浸漬し、１時間ゆるやかにかき混ぜた後、タイルを水中から取り出し、３８±２℃の恒温器中で１８時間放置し、テストパネルとした。
上述のようにして得られたテストパネルを３ｃｍ×１０ｃｍの大きさに切断し、ＪＦＰＡ規格−０７に準じて２０±２℃に保温しておいたフロアーポリッシュ除去剤中に２０分間浸漬した。浸漬した後流水で十分すすぎ風乾し、剥離力を下記評価基準に従って、肉眼によりそれぞれ評価を行った。その結果を表７に示す。
○：ワックスを完全に剥離できた。
△：ワックスが完全に剥離できず、わずかに残っていた。
×：ワックスが完全に残っていた。
（２）変色性
リノリウムタイル片を、実施例１〜５で得られたフロアーポリッシュ除去剤中に浸漬させた。浸漬後３０分後にリノリウムタイル片をフロアーポリッシュ除去剤から取り出した。いずれのリノリウムタイル片も未処理のタイル片と同一の色彩であり、変色及び着色は認められなかった。
【００１６】
【表５】
0003988844.tif 000006
【００１７】
【表６】
0003988844.tif 000007
【００１８】
【表７】
0003988844.tif 000008
【００１９】
【発明の効果】
以上、詳述した通り、本発明のフロアーポリッシュ除去剤は剥離性の優れたものであり、また床材質を傷めることのないものである。また、本発明のフロアーポリッシュ除去剤は、従来のフロアーポリッシュ除去剤に比べ中性に近いものであり、人体に対する安全性が高く、除去の汚水液の環境に対する影響の少ないものである。